НИЗКОТЕМПЕРАТУРНЫЕ КЛЕИ-РАСПЛАВЫ ДЛЯ ИЗДЕЛИЙ ОДНОРАЗОВОГО ИСПОЛЬЗОВАНИЯ С ВЫСОКИМ СОПРОТИВЛЕНИЕМ ПОЛЗУЧЕСТИ

1. Клей-расплав низкотемпературного применения, включающий:
(a) по меньшей мере, один блок-сополимер стирола с индексом текучести расплава, больше чем 33, измеренный в соответствии со стандартом ASTM D 1238, и содержанием стирола больше чем 40%;
(b) воск, при котором клей имеет вязкость приблизительно менее чем 8500 сантипуаз при 120°C.
2. Клей-расплав низкотемпературного применения по п. 1, включающий:
(a) от 5 до 20 мас.% блок-сополимера стирола;
(b) от 0,5 до 5% мас.% воска;
(c) 30-70 мас.% вещества, повышающего клейкость; и
(d) 0,1-2 мас.% антиоксиданта.
3. Клей-расплав низкотемпературного применения по п. 1, в котором клей имеет кроссовер температуру больше 60°C.
4. Клей-расплав низкотемпературного применения по п. 3, у которого кроссовер температура, измеренная как точка, где tgd=1, составляет больше чем 65°C.
5. Клей-расплав низкотемпературного применения по п. 1, у которого предел текучести составляет больше чем 50 пси.
6. Клей-расплав низкотемпературного применения по п. 5, у которого предел текучести составляет больше чем 75 пси.
7. Клей-расплав низкотемпературного применения по п. 1, в котором блок-сополимер стирола представляет собой стирол-изопрен-стирол, стирол-бутадиен-стирол или их смесь.
8. Изделие, включающее клей-расплав низкотемпературного применения по п. 1.
9. Изделие по п. 8, которое представляет собой одноразовое изделие.
10. Способ получения изделия, включающий:
(a) нанесение клея-расплава низкотемпературного применения по п. 1 на основу при температуре в интервале приблизительно от 110°С до приблизительно 130°С, при норме нанесения приблизительно от 20 до приблизительно 100 мг/м/участка;
(b) охлаждение клея до комнатной температуры;
где охлажденный клей имеет характеристику ползучести приблизительно менее чем 15% после 300% деформации, приложенной к охлажденному клею при температуре 38°С в течение четырех часов.